(57)【要約】  アラミド糸の束の結束性を向上させ且つその摩擦係数を低減させるための方法であって、前記糸の束に対して、水溶性または水分散性フィルム形成性結合剤を、前記糸の重量に基づいて０．１〜３．０重量％添加した後、前記糸の束を、固有粘度が１００ｍｍ２／ｓ未満である油で処理することを特徴とする方法が提供される。【選択図】なし【特許請求の範囲】
【請求項１】
アラミド糸の束の結束性を向上させ且つその摩擦係数を低減させるための方法であって、
前記糸の束に対して、水溶性または水分散性フィルム形成性結合剤を、前記糸の重量に基づいて０．１〜３．０重量％添加した後、
前記糸の束を、固有粘度が２５℃において１００ｍｍ２／ｓ未満である油で処理することを特徴とする前記方法。
【請求項２】
前記フィルム形成性結合剤は、水分散性ポリウレタンまたはスルホン化ポリエステル、またはそれらの混合物である、請求項１に記載の方法。
【請求項３】
前記糸は、延伸破断糸である、請求項１または２に記載の方法。
【請求項４】
前記糸は、ポリ（メタフェニレンイソフタルアミド）糸である、請求項１〜３のいずれか１つに記載の方法。
【請求項５】
アラミド糸の束を編む、縫うまたはブレイズ編みにするための方法であって、水溶性または水分散性フィルム形成性結合剤を糸の重量に基づいて０．１〜３．０重量％添加した後、固有粘度が１００ｍｍ２／ｓ未満である油を添加した糸の束を使用することを特徴とする前記方法。
【請求項６】
請求項１〜４のいずれか１つに記載の方法によって得られる編まれた糸束を含んでなる、自動車用編みチューブ。
【発明の詳細な説明】
【技術分野】
【０００１】
本発明は、アラミド糸の束の結束性を向上させるための方法、前記アラミド糸の束を編む、縫うまたはブレイズ編みにするための方法、および前記束を含んでなる自動車用編みチューブに関する。
【背景技術】
【０００２】
紡績糸または延伸破断糸のアラミドコードは、ゴム、熱可塑性材料または熱硬化性材料のための補強材として用いられることが多い。前記アラミドコードは、２本以上の紡績撚糸または延伸破断糸で構成され、これらの糸が撚り合わされてコードを形成している。前記コードは、そのままで、あるいは、好適な装置で編み物、ブレイズ編み物または織物に加工されてから用いられる。しかしながら、機械でのそのようなアラミドコードの加工には問題があり、用いられる編機、ブレイズ編機、ミシンまたは織機の故障または度重なる停止を引き起こすことが多い。さらに、加工の最中、そのようなアラミドコードは容易にフィラメントを失い、個々の糸（ヤーン）からポリマー部分が容易に脱落して、機械部品の上および中に沈着物を形成する。とりわけ、編み物または縫い物に用いられる針の詰まりは、補強材の最終形態に斑を生じさせることになる。これらの斑のために、コード補強材は整然としたマトリクス型を形成できず、補強材の寿命が大幅に減少してしまう。
【０００３】
これまで、アラミド繊維の束は、様々な成分で処理されていた。例えば、特許文献１では、アラミドをはじめとするマルチフィラメント糸の束を油で処理することによって、仕上げ処理の最中に毛羽立ちが生じるのを防いでいる。特許文献２では、アラミド繊維の束を水溶性ポリエステルで処理することによって結束力を高めているが、前記材料は、全く異なる用途、すなわち、セメント材料のための補強材に使われている。
アラミド糸の束を編み物、ブレイズ編み物および縫い物に用いる場合、公知の糸束には上述の欠点が存在する。そのような目的に好適なアラミド糸（繊維）は知られていない。従って、本発明の目的は、優れた結束性を備えるだけでなく、低い摩擦係数を有することによって編み物、ブレイズ編み物および縫い物をし易くするアラミド糸の束を提供することである。「アラミド糸の束」という用語は、少なくとも２本の独立した糸からなる束、とりわけ、アラミド糸でできたコードを包含する。
【０００４】
特許文献３では、芳香族ポリアミド、とりわけポリ−ｐ−フェニレンテレフタルアミドのマルチフィラメント糸に水溶性サイズ剤が付与されている。前記サイズ剤に加えて、前記糸には非イオン性ワックスが付与されてもよい。サイズ剤が付与されたヤーンは、製織産業における縦糸および横糸として用いられる。現在、このように非イオン性ワックスで処理された糸がコード編機で用いられるのに最適となるには、まだその摩擦が高すぎることが分かっている（実施例３を参照）。従って、低い摩擦係数を備えると同時に良好な結束性も備える糸を得る必要はまだ有る。
【特許文献１】特開平１０−１５８９３９号公報
【特許文献２】特開平９−０４１２７４号公報
【特許文献３】ＵＳ４４５５３４１
【発明の開示】
【課題を解決するための手段】
【０００５】
現在までに、これらの要件を満たす方法が見つかっている。この目的のために、本発明は、アラミド糸の束の結束性を向上させ且つその摩擦係数を低減させるための方法であって、前記糸の束に対して、水溶性または水分散性フィルム形成性結合剤を、前記糸の重量に基づいて０．１〜３．０重量％添加した後、前記糸の束を、固有粘度が（２５℃において）１００ｍｍ２／ｓ未満である油で処理することを特徴とする方法に関する。
【発明を実施するための最良の形態】
【０００６】
本発明によるアラミド糸の束、例えばコードは、フィルム形成性結合剤およびオーバーレイ仕上げ剤で処理される。前記結合剤はフィラメント間およびヤーンの結束性を向上させ、フィルム形成性ポリマーでなければならない。好ましくは、前記結合剤は、水溶性または水分散性ポリウレタンおよび／またはスルホン化ポリエステル樹脂である。好適なポリエステルの例としては、スルホン化ジカルボン酸、ジカルボン酸およびジオールから誘導されるポリマーが挙げられる。好ましいとされるのは、ジメチルスルホイソフタル酸ナトリウム、イソフタル酸およびエチレングリコールから誘導されるポリエステルである。そのような製品は、Ｅａｓｔｍａｎ（登録商標）ＬＢ−１００という商品名で入手可能である。好適なポリウレタンの例としては、Ａｌｂｅｒｄｉｎｇｋ（登録商標）Ｕ４００Ｎという商品名で入手可能なポリエーテル−ポリウレタン分散液およびＩｍｐｒａｎｉｌ（登録商標）ＤＬＦという商品名で入手可能なポリエステル−ポリウレタン分散液が挙げられる。
前記オーバーレイ仕上げ剤は固有粘度の低い油であり、コードの糸対金属摩擦を低減させる。好ましくは、前記オーバーレイ仕上げ剤は、エステル油である。これらのコード特性によって、失敗の無い編み物、縫い物またはブレイズ編み物動作が可能となる。
【０００７】
好適な油の例としては、２−エチルヘキシルステアレート、２−エチルヘキシルパルミテート、ｎ−ブチルラウレート、ｎ−オクチルカプリレート、ブチルステアレートおよびこれらの混合物が挙げられる。好ましいエステル油は、２−エチルヘキシルステアレートと２−エチルヘキシルパルミテートとの混合物であり、これはＬＷ（登録商標）２４５という商品名で入手可能である。
前述のサイズ剤の使用それ自体は、ＵＳ４，４５５，３４１により知られている。しかしながら、この特許は、サイズ剤を糸（ヤーン）の束に塗布することによってフィラメントよりはむしろ個々の糸（ヤーン）の結束性を高めることよりは、個々の繊維にサイズ剤を塗布することによって繊維内のフィラメントの結束性を高めることに関する。さらに、この特許は非イオン性ワックスの使用を必要とするが、編機で糸（ヤーン）の束を用いる場合、この非イオン性ワックスの使用は悪影響をもたらす。
【０００８】
本発明の方法に従って処理することができる糸の束としては、紡績糸および延伸破断糸といった任意のアラミド糸が挙げられる。（スパナイズドヤーンとしても知られる）延伸破断糸は、本方法における使用に特に好適である。好適なアラミドとしては、メタ−およびパラ−アラミド糸、例えばＴｅｉｊｉｎｃｏｎｅｘ（登録商標）糸［ポリ−（メタ−フェニレンイソフタルアミド）；ＭＰＩＡ］、Ｔｗａｒｏｎ（登録商標）糸［ポリ（パラ−フェニレンテレフタルアミド）；ＰＰＴＡ］およびＴｅｃｈｎｏｒａ（登録商標）糸［コポリ−（パラフェニレン／３，４’−オキシジフェニレンテレフタルアミド）］が挙げられる。
【０００９】
最後に、本発明は、アラミド糸の束を編む、縫うまたはブレイズ編みにするための方法であって、水溶性または水分散性フィルム形成性結合剤を糸の重量に基づいて０．１〜３．０重量％添加した後、固有粘度が１００ｍｍ２／ｓ未満である油を添加した糸の束を使用することを特徴とする方法を提供することもその目的とする。
本発明の方法に従って処理された糸は、強い結束性を示す。すなわち、これらの糸を含んでなるコードは、個々の糸へとほぐれる傾向が低い。また、前記束（コード）は、従来と比べて改善された摩擦特性を示す。従って、本発明の糸の束は、編み物、縫い物またはブレイズ縫い物をするための方法における使用、および、自動車に用いられる編みチューブを製造するための方法における使用に好適である。
【実施例】
【００１０】
以下、本発明をさらに詳しく説明する。本発明の利点を下記実施例に示すが、下記実施例は本発明を何ら限定するものではない。
【００１１】
（糸対金属）摩擦係数（ｆ）の測定
コードの摩擦係数を求めるために、前記コードをボビンから磁気張力装置の上方に導いた。そして、前記コードは、張力測定ヘッド（予備張力Ｔ１）、摩擦ピン（ねじれ角９０°）、第２張力測定ヘッド（後張力Ｔ２）およびゴデットを通過した。最後に、前記コードを巻き取った。測定の最中、後張力Ｔ２を測定した。摩擦係数は、下記条件の下で算出した。
条件気候室：  ２０℃／６５％ＲＨ
コード／ゴデット速度：  ５０ｍ／ｍｉｎ
前張力：  磁気張力装置によって５０ｃＮに固定
摩擦ピン：  滑らかなクロムめっきスチール
摩擦ピンの直径：  ３２ｍｍ
摩擦係数（ｆ）の計算：  ｆ  ＝  １／α＊ｌｎ（Ｔ２／Ｔ１）
上記式中、αはねじれ角（単位：ラジアン（１／２π））を表す。
【００１２】
切断試験
長さが１００ｃｍのコードサンプルを、テーブルの上に垂直に吊るす。その上端をクランプに固定する。前記サンプルの固定されていない下端に、コード内の張力が０．１５ｃＮ／ｄｔｅｘとなるようなおもりを取り付ける。前記ぶら下げられたコードが回転しないようにしなければならない。その後、前記コードを、懸架点から７５ｃｍ下のところでハサミで切断する。次に、吊るされたままの前記コードサンプルの残りの３／４について、前記コードが切断された点に新しく形成されたすそが広がった端部までの長さを測定する。前述の張力下において切断されることによって縦方向に開いた前記コードの開き具合が、糸の結束力の度合いを示している。この試験を５回繰り返し、その平均値（ｃｍ）を切断試験値とする。この試験は、糸の束を形成する個々の糸の結束性を示している。
【００１３】
実施例１  （実験１Ａ〜１Ｊ、２Ａ〜２Ｊ、３Ａ〜３Ｊ、４）
本実施例では、Ｔｅｉｊｉｎｃｏｎｅｘ（登録商標）ＫＢの３層コードへの、オーバーレイ仕上げ剤と組み合わせた結合剤の適用を説明する。前記コードは、Ｔｅｉｊｉｎｃｏｎｅｘ（登録商標）ＫＢの延伸破断糸（１１００ｄｔｅｘ  Ｘ  ３Ｚ８０）から製造され、下記処理に付された。
一括りのコードを回転させて巻き解いていく一方で、巻き解いたコードを液体塗布装置Ａ、蒸気室（温度：２４０℃、滞留時間：１０秒間）、液体塗布装置Ｂに連続して通し、最後に６０ｍ／ｍｉｎの速度で巻き取った。
前記液体塗布装置Ａおよびチューブポンプを用いて、前記コードを、表Ｉに記載の水性結合剤で処理した。前記液体塗布装置Ｂおよび注射器ポンプを用いて、前記コードを、表ＩＩに記載のオーバーレイ仕上げ剤（生油）で処理した。
下記処理条件を変えた。
ａ）結合剤の組成
ｂ）結合剤の添加量
ｃ）オーバーレイ仕上げ剤の添加量
製造したコードの糸対金属摩擦および結束性を、切断試験に従って試験した。さらに、一部のコードの機械的特性および含水率を測定した。参考として、Ｔｅｉｊｉｎｃｏｎｅｘ（登録商標）ＫＢの未処理コードを試験した。その結果を表ＩＩＩに示す。
実験２Ｂおよび１ＥのコードがＬｕｃａｓ丸編機において優れた編み動作を示したのに対し、未処理コード（実験４）は同じ機械において悪い編み性能（停止および故障）を示した。
【００１４】
【表１】
2008522049.tif 000002
【００１５】
Ｅａｓｔｍａｎ  ＬＢ−１００は、Ｅａｓｔｍａｎ  Ｃｈｅｍｉｃａｌ  Ｃｏｍｐａｎｙ、Ｋｉｎｇｓｐｏｒｔ、ＵＳＡが供給業者である水分散性ポリエステルポリマーである。
Ａｌｂｅｒｄｉｎｇｋ  Ｕ  ４００Ｎ（４０％）は、Ａｌｂｅｒｄｉｎｇｋ  Ｂｏｌｅｙ  ＧｍｂＨ、Ｋｒｅｆｅｌｄ、Ｇｅｒｍａｎｙが供給業者であるポリエーテル−ポリウレタン水分散液である。
Ｉｍｐｒａｎｉｌ（登録商標）ＤＬＦ（４０％）は、Ｂａｙｅｒ  ＡＧ、Ｌｅｖｅｒｋｕｓｅｎ、Ｇｅｒｍａｎｙが供給業者であるポリエステル−ポリウレタン水分散液である。
【００１６】
【表２】
2008522049.tif 000003
【００１７】
ＬＷ  ２４５は、Ｃｏｇｎｉｓ、Ｄｕｓｓｅｌｄｏｒｆ、Ｇｅｒｍａｎｙが供給業者である、粘度が１４．６ｍｍ２／秒（２５℃）である低粘性エステル油（２−エチルヘキシルステアレートと２−エチルヘキシルパルミテートとの混合物）である。
【００１８】
【表３】
2008522049.tif 000004
【００１９】
実施例２  （実験５および６）
コードをＴｅｉｊｉｎｃｏｎｅｘ（登録商標）ＫＢの延伸破断糸（１１００ｄｔｅｘ  Ｘ  ２Ｚ１２０）から製造し、実験１Ｅに関連して前述した処理と同じ処理に付した。参考として、Ｔｅｉｊｉｎｃｏｎｅｘ（登録商標）ＫＢの未処理コードを試験した。その結果を表ＩＶに示す。本発明に従って処理されたコードは、優れた結束性および低い摩擦係数を示した。
【００２０】
【表４】
2008522049.tif 000005
【００２１】
実施例３
本実施例では、非イオン性ワックスと比較した、固有粘度が２５℃において１００ｍｍ２／ｓ未満である油の効果を示す。
Ｔｅｉｊｉｎｃｏｎｅｘ（登録商標）ＫＢの延伸破断糸（１１００ｄｔｅｘ  Ｘ  ３Ｚ８０）からコードを製造した。このコードを下記処理に付した。一括りの前記コードを回転させて巻き解いていく一方で、巻き解いたコードを液体塗布装置Ａ、熱風炉（温度：２４０℃、滞留時間：１０秒間）、液体塗布装置Ｂ（油の場合）または加熱したメタルキスロールＣ（ワックスの場合）に連続して通し、最後に３６ｍ／ｍｉｎの速度で巻き取った。前記液体塗布装置Ａおよびチューブポンプを用いて、前記コードを、２．０重量％水溶液から、０．６重量％の結合剤Ｅａｓｔｍａｎ  ＬＢ  １００（水分散性ポリエステルポリマー、供給業者：Ｅａｓｔｍａｎ  Ｃｈｅｍｉｃａｌ  Ｃｏｍｐａｎｙ、Ｋｉｎｇｓｐｏｒｔ、ＵＳＡ）で処理した。
前記コードを、液体塗布装置Ｂおよび注射器ポンプを用いて、油ＬＷ２４５（２５℃での粘度：１４．６ｍｍ２／ｓ）で処理した。
【００２２】
比較として、前記コードを、前記加熱したキスロールＣを用いて、溶融ワックスＢｅｖａｌｏｉｄ（登録商標）３５６で処理した。Ｂｅｖａｌｏｉｄ（登録商標）３５６は非イオン性ワックス（供給業者：Ｋｅｍｉｒａ  Ｃｈｉｍｉｅ  ＳＡ、Ｌａｕｔｅｒｂｏｕｒｇ、Ｆｒａｎｃｅ）であり、もはや入手不可能である非イオン性ワックスＳｏｐｒｏｍｉｎｅ（登録商標）ＣＦの代用品としてＫｅｍｉｒａから推奨されているものである。
前記処理されたコードの摩擦係数（糸対金属）は、前述のようにして求めた。
結果を下記表Ｖに示す。
【００２３】
【表５】
2008522049.tif 000006
【００２４】
オーバーレイ仕上げ剤として油（２５℃での粘度：＜１００ｍｍ２／ｓ）を用いたときにＴｅｉｊｉｎｃｏｎｅｘ（登録商標）ＫＢコードの糸対金属摩擦が最も低くなるということが結論づけられる。非イオン性ワックスのオーバーレイ仕上げ剤としての使用は、前記油の使用ほど効果的ではなく、そのため、例えばコード編機において、前記油を用いたときよりも早い段階で加工の中断および機械の故障を引き起こす。
【図面の簡単な説明】
【００２５】
【図１】本発明の方法の効果を示す写真であって、切断試験後の本発明に従って処理されたコード（Ｂ）と未処理コード（Ａ）（３  ×  １１００ｄｔｅｘ）との比較を示す写真である。
【図１】
2008522049.tif 000007
【国際調査報告】
2008522049.tif 000008
2008522049.tif 000009
2008522049.tif 000010